(57)【特許請求の範囲】
【請求項１】
軽量骨材を含む骨材を準備する工程と、
前記骨材と、アルミノ珪酸塩と、アルカリシリカ溶液とを混合して、混合物を生成する工程と、
前記混合物を成形する工程とを備え、
前記準備する工程は、
外郭を構成する被膜と、前記被膜の内部に充填され、かつ前記被膜より小さい真密度の内部層とを有する前記軽量骨材と、前記軽量骨材よりも真密度の大きい他の骨材とを準備する工程と、
前記骨材に対する前記軽量骨材の質量割合の比率を０．０６以上０．６以下にする工程とを含み、
前記生成する工程は、
前記骨材：前記アルミノ珪酸塩：前記アルカリシリカ溶液＝（３．０〜３．５）：（１．０〜０．５）：１．０、（１．８〜２．６）：（１．２〜０．４）：１．０、（１．０〜１．７）：（１．３〜０．７）：１．０及び（０．３〜０．５）：（１．３〜１．０）：１．０のいずれかの質量割合の比で混合する工程を含む、シリケートポリマー成形体の製造方法。
【請求項２】
前記準備する工程は、前記他の骨材として窯業系サイディング廃材を準備する工程をさらに含む、請求項１に記載のシリケートポリマー成形体の製造方法。
【請求項３】
前記軽量骨材の前記被膜は、無機質である、請求項１または２に記載のシリケートポリマー成形体の製造方法。
【請求項４】
前記軽量骨材の前記内部層は、空気層である、請求項１〜３のいずれか１項に記載のシリケートポリマー成形体の製造方法。
【請求項５】
前記軽量骨材の粒径は、２０μｍ以上１０００μｍ以下である、請求項１〜４のいずれか１項に記載のシリケートポリマー成形体の製造方法。
【発明の詳細な説明】
【技術分野】
【０００１】
本発明は、シリケートポリマー成形体の製造方法に関する。
【背景技術】
【０００２】
現在、大量に生産されているセメントは、ポルトランドセメントであり、その主原料は石灰石であることから、焼成時に、酸化カルシウムに分解されて二酸化炭素を排出する。しかし、地球温暖化の問題から、温暖化ガスである二酸化炭素の排出量を減少させることが要望されている。このため、ポルトランドセメントを使用しない技術として、ジオポリマーコンクリートが研究されている。
【０００３】
ジオポリマーコンクリートは、石炭灰とアルカリシリカ溶液との反応により、ポリマー化することで硬化して形成される物質である。ジオポリマーコンクリートを用いた技術として、例えば、特許第５１２８１２９号（特許文献１）、特許第３５６３０７１号（特許文献２）などが挙げられる。
【０００４】
特許文献１には、軽量で、ひずみ硬化特性を示すセメント材料として、水硬化性セメントまたはジオポリマーと、平均長が４ｍｍ以上であって、０．５〜４体積％の強化繊維と、平均粒径が１０〜１００μｍの微細バルーンであって、密度が２０００ｋｇ／ｍ３以下となる分量の１以上の軽量骨材とを備える複合材が開示されている。
【０００５】
特許文献２には、密度の小さい無機成形体として、二酸化ケイ素及び酸化アルミニウムを含有する微細な酸化混合物、電気集塵機粉塵、粉砕したか焼ボーキサイト、脱水または含水ケイ酸またはヒュームドシリカ、及びメタカオリンの少なくとも１つを含む造石成分と、液状硬化剤と、含水湿潤液で濡らした微孔性充填剤とを混合する工程と、混合物を型に充填してプレス成型する工程と、混合物を硬化して成形体を得る工程とを備える軽量成形体の製造方法が開示されている。
【先行技術文献】
【特許文献】
【０００６】
【特許文献１】特許第５１２８１２９号
【特許文献２】特許第３５６３０７１号
【発明の概要】
【発明が解決しようとする課題】
【０００７】
しかしながら、上記特許文献１では、セメントを用いた複合材料が実施例に記載されているにすぎず、セメントの代わりにジオポリマーを用いたときに、同様の特性を示すジオポリマーセメントを実現することは困難である。
【０００８】
また、上記特許文献２では、微孔性充填剤を用いているので軽量化を図ることはできるものの、強度が不十分であることに本発明者は着目した。
【０００９】
そこで、本発明は、高い強度を維持しつつ、軽量化を図ることができるシリケートポリマー成形体の製造方法を提供することを課題とする。
【課題を解決するための手段】
【００１０】
本発明者が鋭意検討した結果、軽量化を図るために軽量骨材を用いる場合に、アルミノ珪酸塩とアルカリシリカ溶液とを含むポリマーには、所定の構造の軽量骨材を用いることが必要であることを見出した。そして、軽量化を図りつつ、高い強度を維持するためには、アルミノ珪酸塩とアルカリシリカ溶液とを含むポリマーに、その軽量骨材及びそれよりも真密度の大きい他の骨材を所定の混合比で混合する必要があることを見出した。
【００１１】
すなわち、本発明のシリケートポリマー成形体の製造方法は、軽量骨材を含む骨材を準備する工程と、骨材とアルミノ珪酸塩とアルカリシリカ溶液とを混合して、混合物を生成する工程と、混合物を成形する工程とを備えている。骨材を準備する工程は、外郭を構成する被膜と、この被膜の内部に充填され、かつ被膜より小さい真密度の内部層とを有する軽量骨材と、この軽量骨材よりも真密度の大きい他の骨材とを準備する工程と、骨材に対する軽量骨材の質量割合の比率を０．０６以上０．６以下にする工程とを含んでいる。混合物を生成する工程は、骨材：アルミノ珪酸塩：アルカリシリカ溶液＝（３．０〜３．８）：（１．０〜０．３）：１．０、（１．８〜２．８）：（１．２〜０．２）：１．０、（１．０〜２．２）：（１．３〜０．２）：１．０及び（０．３〜０．５）：（１．３〜１．０）：１．０のいずれかの質量割合の比で混合する工程を含んでいる。
【００１２】
本発明のシリケートポリマー成形体の製造方法によれば、骨材：アルミノ珪酸塩：アルカリシリカ溶液の質量割合の比を上記範囲内とすることによって、シリケートポリマー成形体として実現可能であることを本発明者は見出した。この範囲内では、アルミノ珪酸塩とアルカリシリカ溶液とを含むポリマーは、セメントに比べて水分が少ないが、被膜とその内部に充填される内部層とを有する構造の軽量骨材であれば、そのポリマー中の水分が軽量骨材に吸収されることを抑制できる。さらに、この軽量骨材の骨材に対する質量割合の比率を０．０６以上にすることによって軽量化を図ることができる。軽量骨材の骨材に対する質量割合の比率を０．６以下にすることによって、高い強度を維持できる。したがって、高い強度を維持しつつ、軽量化を図ることができるシリケートポリマーを製造することができる。
【００１３】
本発明のシリケートポリマー成形体の製造方法において好ましくは、骨材を準備する工程は、他の骨材として窯業系サイディング廃材を準備する工程をさらに含む。
【００１４】
本発明者は、環境負荷をさらに低減することを目的として、アルミノ珪酸塩とアルカリシリカ溶液とを含むポリマーの骨材として、骨材：アルミノ珪酸塩：アルカリシリカ溶液の質量割合の比が上記範囲内であれば、窯業系サイディング材の廃材（窯業系サイディング廃材）を用いることが可能であることを見出した。窯業系サイディング廃材は、産業廃棄物として処理されるので、軽量骨材よりも真密度の大きい他の骨材として窯業系サイディング廃材を用いることにより、環境負荷をさらに低減することができる。
【００１５】
本発明のシリケートポリマー成形体の製造方法において好ましくは、軽量骨材の被膜は、無機質である。
【００１６】
アルミノ珪酸塩とアルカリシリカ溶液とを含むポリマーは、Ｓｉ（珪素）元素を含有するので、無機質の材料と相性がよい。このため、軽量骨材の外郭を構成する被膜を無機質にすることによって、強度を向上できる。この観点から、被膜は、ガラス質であることがより好ましい。
【００１７】
本発明のシリケートポリマー成形体の製造方法において好ましくは、軽量骨材の内部層は、空気層である。
【００１８】
これにより、軽量骨材の構造をより簡便にできるので、高い強度を維持しつつ、軽量化を図ることができるシリケートポリマー成形体を容易に製造できる。
【００１９】
本発明のシリケートポリマーの製造方法において好ましくは、軽量骨材の粒径は、２０μｍ以上１０００μｍ以下である。
【００２０】
２０μｍ以上の場合、被膜の内部に充填される内部層を容易に形成できる。１０００μｍ以下の場合、軽量骨材の隙間にアルミノ珪酸塩とアルカリシリカ溶液とを含むポリマーを容易に充填できるので、強度を向上できる。
【発明の効果】
【００２１】
本発明のシリケートポリマー成形体の製造方法によれば、高い強度を維持しつつ、軽量化を図ることができるシリケートポリマーを製造することができる。
【図面の簡単な説明】
【００２２】
【図１】本発明のシリケートポリマー成形体の製造方法を示すフローチャートである。
【図２】実施例において圧縮強度試験を説明するための図である。
【図３】実施例において曲げ強度試験を説明するための図である。
【図４】実施例において測定された各試験体の圧縮強度を示す図である。
【図５】実施例において測定された各試験体の圧縮強度の平均値を示す図である。
【発明を実施するための形態】
【００２３】
以下、本発明の実施の形態におけるシリケートポリマー成形体を説明する。本実施の形態におけるシリケートポリマー成形体は、軽量骨材を含む骨材と、アルミノ珪酸塩と、アルカリシリカ溶液とが混合され、混合物が成形されてなる。
【００２４】
アルミノ珪酸塩及びアルカリシリカ溶液は、ポリマーの構成物質であり、結合材の役割を果たす。
【００２５】
アルミノ珪酸塩は、特に限定されないが、例えば、カオリナイト、ベントナイトなどを用いることができ、陶土（カオリン）を半焼成したメタカオリンなど、反応性の高い半焼成状態であることが好ましい。
【００２６】
アルカリシリカ溶液は、特に限定されないが、珪酸アルカリ溶液であり、例えば、珪酸ナトリウム、珪酸酸カリウム、珪酸リチウムなどを用いることができる。
【００２７】
骨材は、嵩を増す役割であり、軽量骨材と、この軽量骨材よりも真密度の大きい他の骨材とからなる。骨材は、軽量骨材と、他の骨材との少なくとも２種以上で構成されている。なお、真密度は、例えば「ＪＩＳ  Ｚ  ８８０７」に基づいて測定される値であり、粒子の体積は被膜及び内部層の体積を含む。
【００２８】
軽量骨材は、外郭を構成する被膜と、この被膜の内部に充填された内部層とを有している。軽量骨材は、球体であることが好ましく、例えば中空バルーンである。
【００２９】
被膜は、貫通する孔が設けられておらず、内部層を密封している。被膜は、例えば、無機質、有機高分子などで形成されており、アルミノ珪酸塩とアルカリシリカ溶液とを含むポリマーとの相性の観点から、無機質であることが好ましく、ガラス質であることがより好ましい。
【００３０】
内部層は、この被膜の真密度よりも小さい。内部層は、例えば、空気、オイルなどで形成されており、容易に入手できる観点から、空気であることが好ましい。
【００３１】
軽量骨材の粒径は、２０μｍ以上１０００μｍ以下であることが好ましく、２０μｍ以上４５μｍ以下であることがより好ましい。２０μｍ以上であると、内部層を有する軽量骨材を容易に入手できる。１０００μｍ以下の場合、軽量骨材の隙間にアルミノ珪酸塩とアルカリシリカ溶液とを含むポリマーを容易に充填できるので、強度を向上できる。４５μｍ以下であると、強度をより向上できる。
【００３２】
他の骨材は、軽量骨材の真密度よりも大きく、例えば、普通骨材、重量骨材などを用いることができる。他の骨材は、１種であってもよく、２種以上であってもよい。
【００３３】
他の骨材として、例えば、窯業系サイディング廃材、陶器、瓦、珪酸カルシウム製品、コンクリート製品、木材、砂、砂利、粘土などを用いることができ、廃材であることが好ましく、窯業系廃材を含むことが好ましい。
【００３４】
シリケートポリマー成形体は、骨材：アルミノ珪酸塩：アルカリシリカ溶液＝（３．０〜３．８）：（１．０〜０．３）：１．０、（１．８〜２．８）：（１．２〜０．２）：１．０、（１．０〜２．２）：（１．３〜０．２）：１．０及び（０．３〜０．５）：（１．３〜１．０）：１．０のいずれかの質量割合で混合されてなり、骨材：アルミノ珪酸塩：アルカリシリカ溶液＝（３．０〜３．５）：（１．０〜０．５）：１．０、（１．８〜２．６）：（１．２〜０．４）：１．０、（１．０〜１．７）：（１．３〜０．７）：１．０及び（０．３〜０．５）：（１．３〜１．０）：１．０のいずれかの質量割合の比で混合されてなることが好ましい。骨材：アルミノ珪酸塩：アルカリシリカ溶液＝（３．０〜３．８）：（１．０〜０．３）：１．０、（１．８〜２．８）：（１．２〜０．２）：１．０、（１．０〜２．２）：（１．３〜０．２）：１．０及び（０．３〜０．５）：（１．３〜１．０）：１．０のいずれかの質量割合の比で混合されると、シリケートポリマー成形体を成形できる。骨材：アルミノ珪酸塩：アルカリシリカ溶液＝（３．０〜３．５）：（１．０〜０．５）：１．０、（１．８〜２．６）：（１．２〜０．４）：１．０、（１．０〜１．７）：（１．３〜０．７）：１．０及び（０．３〜０．５）：（１．３〜１．０）：１．０のいずれかの質量割合の比で混合されると、シリケートポリマー成形体の強度を向上できる。骨材：アルミノ珪酸塩：アルカリシリカ溶液＝（３．０〜３．５）：（１．０〜０．５）：１．０、（１．８〜２．６）：（１．２〜０．４）：１．０及び（１．０〜１．７）：（１．３〜０．７）：１．０のいずれかの質量割合の比で混合されると、シリケートポリマー成形体の高い強度を維持しつつ、製造コストを低減できる。
【００３５】
また、本実施の形態のシリケートポリマー成形体は、アルカリシリカ溶液の質量割合の比を１．０としたときに、骨材とアルミノ珪酸塩との質量割合の比の合計が１．５以上４．０以下であり、かつアルミノ珪酸塩の質量割合の比が０．２以上１．３以下である。本実施の形態のシリケートポリマー成形体において好ましくは、アルカリシリカ溶液の質量割合の比を１．０としたときに、骨材とアルミノ珪酸塩との質量割合の比の合計が１．５以上４．０以下であり、かつアルミノ珪酸塩の質量割合の比が０．４以上１．３以下である。
【００３６】
シリケートポリマー成形体は、骨材に対する軽量骨材の質量割合の比率（軽量骨材／骨材）が０．０６以上０．６以下であり、０．１以上０．２以下であることが好ましい。つまり、骨材中、軽量骨材：他の骨材＝１：（０．７〜１６）であり、軽量骨材：他の骨材＝１：（４〜８）であることが好ましい。
【００３７】
このようなシリケートポリマー成形体は、Ｓｉ元素を含み、アルミノ珪酸塩とアルカリシリカ溶液とをアルカリ条件下で重合反応させて生成されるケイ素高分子体が成形された成形体である。シリケートポリマー成形体は、Ａｌ（アルミニウム）元素と、Ｓｉ元素と、Ｏ（酸素）元素とを含み、各元素が化学的に結合している。
【００３８】
なお、本実施の形態におけるシリケートポリマー成形体は、撥水剤がさらに混合され、混合物が成形されてなってもよい。つまり、本実施の形態におけるシリケートポリマー成形体は、骨材、アルミノ珪酸塩、アルカリシリカ溶液及び撥水剤が混合され、混合物が成形されてもよい。撥水剤は、水をはじく性質を有している。撥水剤は、粉体であっても液体であってもよい。
【００３９】
撥水剤は、骨材、アルミノ珪酸塩及びアルカリシリカ溶液の合計の質量（混合物全体）に対して、０．４％以上２．０％以下含有されていることが好ましい。撥水剤が０．４％以上含有されると、表面に白色結晶が析出することを効果的に抑制できる。撥水剤が２．０％以下含有されても、撥水剤によるシリケートポリマー成形体の強度は低下しない。
【００４０】
続いて、図１を参照して、本実施の形態のシリケートポリマー成形体の製造方法について説明する。
【００４１】
図１に示すように、まず、軽量骨材を含む骨材を準備する（ステップＳ１）。この工程（ステップＳ１）は、例えば、以下のように行う。
【００４２】
具体的には、軽量骨材を準備する。軽量骨材は、上述したように、外郭を構成する被膜と、この被膜の内部に充填され、かつ被膜より小さい真密度の内部層とを有している。被膜は、無機質であることが好ましく、ガラス質であることがより好ましい。また、内部層は、空気層であることが好ましい。軽量骨材は、球体（より好ましくは真球）であり、ガラス質の被膜と、空気層の内部層とを有していることが好ましい。また、軽量骨材の粒径は、２０μｍ以上１０００μｍ以下であることが好ましく、２０μｍ以上４５μｍ以下であることがより好ましい。
【００４３】
また、軽量骨材よりも真密度の大きい他の骨材とを準備する。他の骨材は、上述したように、例えば、窯業系サイディング廃材、陶器、瓦、珪酸カルシウム製品、コンクリート製品、木材、砂、砂利、粘土などを用いることができ、環境負荷低減の観点から廃材であることが好ましく、窯業系廃材を含むことがより好ましい。また、他の骨材として、一般的なコンクリートに使用される種々の骨材を選択してもよい。
【００４４】
これにより、軽量骨材と他の骨材とを含む骨材を準備できる。軽量骨材及び他の骨材のそれぞれは、１種であっても、２種以上であってもよい。
【００４５】
そして、骨材に対する軽量骨材の質量割合の比率（軽量骨材／骨材）を０．０６以上０．６以下、好ましくは０．２以上０．１以下にする。つまり、軽量骨材：他の骨材＝１：（０．７〜１６）、好ましくは軽量骨材：他の骨材＝１：（４〜８）となるように、軽量骨材と他の骨材とからなる骨材を準備する。
【００４６】
次に、上記骨材と、アルミノ珪酸塩と、アルカリシリカ溶液とを混合して、混合物を生成する（ステップＳ２）。この工程（ステップＳ２）では、例えば、骨材とアルミノ珪酸塩とを混合した後、アルカリシリカ溶液を加えて混合する。混合する方法は特に限定されないが、例えば、混練ミキサーを用いて混合する。
【００４７】
この工程（ステップＳ２）では、骨材：アルミノ珪酸塩：アルカリシリカ溶液＝（３．０〜３．８）：（１．０〜０．３）：１．０、（１．８〜２．８）：（１．２〜０．２）：１．０、（１．０〜２．２）：（１．３〜０．２）：１．０及び（０．３〜０．５）：（１．３〜１．０）：１．０のいずれかの質量割合の比で混合し、骨材：アルミノ珪酸塩：アルカリシリカ溶液＝（３．０〜３．５）：（１．０〜０．５）：１．０、（１．８〜２．６）：（１．２〜０．４）：１．０、（１．０〜１．７）：（１．３〜０．７）：１．０及び（０．３〜０．５）：（１．３〜１．０）：１．０のいずれかの質量割合の比で混合することが好ましい。
【００４８】
また、この工程（ステップＳ２）では、アルカリシリカ溶液の質量割合の比を１．０としたときに、骨材とアルミノ珪酸塩との質量割合の比の合計が１．５以上４．０以下であり、かつアルミノ珪酸塩の質量割合の比が０．２以上１．３以下であるように混合し、アルカリシリカ溶液の質量割合の比を１．０としたときに、骨材とアルミノ珪酸塩との質量割合の比の合計が１．５以上４．０以下であり、かつアルミノ珪酸塩の質量割合の比が０．４以上１．３以下であるように混合することが好ましい。
【００４９】
また、この工程（ステップＳ２)では、撥水剤をさらに混合して、混合物を生成することが好ましい。この場合、混合物（骨材とアルミノ珪酸塩とアルカリシリカ溶液との合計）に対して０．４％以上２．０％以下の質量割合の撥水剤を混合することが好ましい。つまり、骨材、アルミノ珪酸塩及びアルカリシリカ溶液の合計の質量に対して、０．４％以上２．０％以下の撥水剤を混合することが好ましい。撥水剤をさらに混合することによって、製造するシリケートポリマー成形体は、意匠性の低下を抑制できる。
【００５０】
次に、混合物を成形する（ステップＳ３）。この工程では、混合物を型枠に投入し、シリケートポリマー成形体を製造する。この工程では、例えば、以下のように成形する。
【００５１】
具体的には、混合物を型枠に投入し、振動台を用いて加振する。これにより、混合物中の塊が振動によりゲル状に軟化し、型枠の隅々まで混練物を充填することができる。そして、養生した後、脱型する。養生時間（脱型するための養生時間）は、例えば３０分以上６時間以内である。樹脂製の型枠を用いる場合には、シリケートポリマーと樹脂とは離反しやすいので、離型剤を用いずに、脱型できる。
【００５２】
なお、混練時間が長いほど、成形時における混練物の固さは増すが、１週間養生した後の強度には大きな差は見られない。そのため、成形性を考慮すれば、混練物が一体となった時点で混練を終了することが望ましい。
【００５３】
また、混合物を生成する工程（ステップＳ３）において、骨材：アルミノ珪酸塩：アルカリシリカ溶液＝（３．０〜３．８）：（１．０〜０．３）：１．０、（１．８〜２．８）：（１．２〜０．２）：１．０、（１．０〜２．２）：（１．３〜０．２）：１．０及び（０．３〜０．５）：（１．３〜１．０）：１．０のいずれかの質量割合の比で混合する場合には、アルミノ珪酸塩及びアルカリシリカ溶液の量を低減しているので、高圧プレスによる成形が可能である。高圧プレス成形の場合には、シリケートポリマー成形体を量産する際に有利である。
【００５４】
このように、本実施の形態では、シリケートポリマー成形体を高圧プレスによらず成形することと、高圧プレスによって成形することとの両方が可能である。このため、任意の方法によって、シリケートポリマー成形体を成形することができる。
【００５５】
以上の工程（ステップＳ１〜ステップＳ３）を実施することにより、シリケートポリマー成形体を製造することができる。
【００５６】
本実施の形態のシリケートポリマー成形体の製造方法によれば、骨材：アルミノ珪酸塩：アルカリシリカ溶液＝（３．０〜３．８）：（１．０〜０．３）：１．０、（１．８〜２．８）：（１．２〜０．２）：１．０、（１．０〜２．２）：（１．３〜０．２）：１．０及び（０．３〜０．５）：（１．３〜１．０）：１．０のいずれかの質量割合の比で混合する工程によって、シリケートポリマー成形体として実現できる。この質量割合の比において、アルミノ珪酸塩とアルカリシリカ溶液とを含むポリマーは、セメントに比べて水分が少ないが、被膜とその内部に充填される内部層とを有する構造の軽量骨材であれば、そのポリマー中の水分が軽量骨材の空気層に流れ込むことを防止できるので、ポリマー中の水分が軽量骨材に吸収されることを抑制できる。このため、軽量骨材を含む骨材と、アルミノ珪酸塩と、アルカリシリカ溶液とを混合して、混合物を生成することができる。さらに、この軽量骨材の骨材に対する質量割合の比率を０．０６以上にしているので、シリケートポリマー成形体の軽量化を図ることができる。また、他の骨材よりも強度が低い軽量骨材の骨材に対する質量割合の比率を０．６以下にしているので、シリケートポリマー成形体の高い強度を維持できる。したがって、本実施の形態によれば、高い強度を維持しつつ、軽量化を図ることができるシリケートポリマーを製造することができる。具体的には、一般建築に用いられるコンクリートと同程度の圧縮強度を維持しつつ、比重を低減することができる。
【００５７】
このように、本実施の形態におけるシリケートポリマーの製造方法により製造されたシリケートポリマーは、高い強度を維持しつつ、軽量化を図ることができるので、例えば、床材、構造材、内装材、外装材、舗装材、外構建材などに用いられる。本実施の形態のシリケートポリマー成形体は、用途に応じて質量及び強度を適宜調整可能である。また、凍結融解の繰り返しによる凍害への耐性が非常に高いので、寒冷地域においても問題なく使用することができる。
【実施例】
【００５８】
以下、実施例を挙げて本発明をより詳細に説明するが、本発明はこれらに限定されるものではない。
【００５９】
＜実施例１＞
実施例１では、シリケートポリマー成形体として実現可能な、骨材とアルミノ珪酸塩とアルカリシリカ溶液との質量割合の比を調べた。
【００６０】
（実験例１〜３６）
まず、窯業系サイディング廃材からなる骨材を準備した（ステップＳ１）。実験例１〜３６では、粒径の異なる窯業系サイディング廃材を、下記の表１に記載の質量でそれぞれ準備した。骨材の粒径は１０μｍから５ｍｍであった。なお、骨材の粒径は、レーザー回折法で測定して得られた数値であった。
【００６１】
次に、骨材と、アルミノ珪酸塩と、アルカリシリカ溶液とを混合し、混合物を生成した（ステップＳ２）。
【００６２】
具体的には、まず、骨材と、アルミノ珪酸塩としてのメタカオリン（ＢＡＳＦ社製の商品名「Ｓａｔｉｎｔｏｎｅ  ＳＰ−３３」）とを混練ミキサーに投入し、均一に混ざるまで空練りした。実験例１〜３６において、投入したメタカオリンの質量割合の比を下記の表１に記載する。
【００６３】
その後、骨材とメタカオリンとの混合物に、アルカリシリカ溶液としての珪酸ナトリウム水溶液（富士化学株式会社製の商品名「１号珪酸ソーダ」）を加えて、混練した。実験例１〜３６において投入した珪酸ナトリウム水溶液の質量割合の比を下記の表１に記載する。
【００６４】
骨材とメタカオリンと珪酸ナトリウム水溶液とを混合すると、メタカオリンと珪酸ナトリウムとの重合反応がすぐに開始され、各物質が均一に分散し、一体となった時点で、混練を完了とした。
【００６５】
次に、混合物を成形した（ステップＳ３）。具体的には、得られた混練物（混合物）を樹脂性の型枠に入れ、振動台上で加振した。これにより、硬化中の混合物が振動によりゲル状に軟化し、型枠の隅々まで混練物を充填することができた。その後、気温２０℃、湿度６０％の環境下で一週間養生し、脱型した。本実施例では、ポリマーと離反しやすい樹脂製の型枠を用いたので、離型剤を用いることなく、脱型できた。以上の工程を実施することにより、実験例１〜３６のシリケートポリマー成形体を製造した。
【００６６】
（評価方法）
実験例１６〜１８、２３〜２６、３０〜３６のシリケートポリマー成形体について、ＪＩＳ  Ａ  １１０８及びＪＩＳ  Ａ  １１３２に基づいて、圧縮強度試験を行った。具体的には、図２に示すように、実験例１６〜１８、２３〜２６、３０〜３６のシリケートポリマー成形体について、直径５０ｍｍで、高さが１００ｍｍの円柱状の試験体を作製し、試験体を試験機に載置し、一様な速度（圧縮応力度の増加が毎秒０．６±０．４Ｎ／ｍｍ２）で試験体に荷重を加え、試験体が破壊するまでに試験機が示す最大荷重を測定した。この試験を３回実施し、その平均値を実験例１６〜１８、２３〜２６、３０〜３６のシリケートポリマー成形体の圧縮強度とした。この結果を下記の表１に記載する。
【００６７】
また、実験例２４のシリケートポリマー成形体について、ＪＩＳ  Ａ  １１１６に基づいて、曲げ強度試験を行った。具体的には、図３に示すように、幅が４０ｍｍで、長さが１６０ｍｍで、高さが４０ｍｍの直方体状の試験体を作製し、試験体を試験機に載置し、中央（端から長さが８０ｍｍ）の位置に、試験機の上部載荷装置を接触させて、一様な速度（ふち応力度の増加が毎秒０．０６±０．０４Ｎ／ｍｍ２）で荷重を加え、試験体が破壊するまでに試験機が示す最大荷重を測定した。この試験を５回実施し、その平均値を実験例２４のシリケートポリマー成形体の曲げ強度とした。
【００６８】
【表１】
0006594141.tif 000002
【００６９】
なお、表１において、質量割合（％）の比とは、シリケートポリマー成形体における骨材、メタカオリン及び珪酸ナトリウム水溶液の質量割合（％）を、珪酸ナトリウム水溶液を１．０とした時の骨材及びメタカオリンの比を意味する。例えば、実験例１６における質量割合は、骨材６０％、メタカオリン２０％、珪酸ナトリウム２０％である。
【００７０】
（評価結果）
表１に示すように、骨材を準備する工程（ステップＳ１）と、骨材とアルミノ珪酸塩とアルカリシリカ溶液とを混合して、混合物を生成する工程（ステップＳ２）と、混合物を成形する工程（ステップＳ３）とを備え、生成する工程（ステップＳ２）では、骨材：アルミノ珪酸塩：アルカリシリカ溶液＝（３．０〜３．８）：（１．０〜０．３）：１．０、（１．８〜２．８）：（１．２〜０．２）：１．０、（１．０〜２．２）：（１．３〜０．２）：１．０及び（０．３〜０．５）：（１．３〜１．０）：１．０のいずれかの質量割合の比で混合した実験例１６〜１８、２３〜２６、３０〜３６では、シリケートポリマー成形体を製造することができた。具体的には、実験例１６〜１８の生成する工程（ステップＳ２）では、骨材：アルミノ珪酸塩：アルカリシリカ溶液＝（３．０〜３．８）：（１．０〜０．３）：１．０、実験例２３〜２６の生成する工程（ステップＳ２）では、骨材：アルミノ珪酸塩：アルカリシリカ溶液＝（１．８〜２．８）：（１．２〜０．２）：１．０、実験例３０〜３４の生成する工程（ステップＳ２）では、骨材：アルミノ珪酸塩：アルカリシリカ溶液＝（１．０〜２．２）：（１．３〜０．２）：１．０、実験例３５及び３６の生成する工程（ステップＳ２）では、（０．３〜０．５）：（１．３〜１．０）：１．０の質量割合の比で混合したので、２．９Ｎ/ｍｍ２以上の圧縮強度を有するシリケートポリマー成形体を製造することができた。
【００７１】
なお、表１の圧縮強度において「×」とは、シリケートポリマー成形体として成形できたが、全量を一体化できなかったことを意味する。
【００７２】
また、骨材：アルミノ珪酸塩（メタカオリン）：アルカリシリカ溶液（珪酸ナトリウム）＝（３．０〜３．５）：（１．０〜０．５）：１．０、（１．８〜２．６）：（１．２〜０．４）：１．０、（１．０〜１．７）：（１．３〜０．７）：１．０及び（０．３〜０．５）：（１．３〜１．０）：１．０のいずれかの質量割合で混合した実験例１６、１７、２３〜２５、３０〜３２、３５及び３６のシリケートポリマー成形体は、２４．０Ｎ／ｍｍ２以上の圧縮強度を有していた。具体的には、実験例１６及び１７の生成する工程（ステップＳ２）では、骨材：アルミノ珪酸塩：アルカリシリカ溶液＝（３．０〜３．５）：（１．０〜０．５）：１．０、実験例２３〜２５の生成する工程（ステップＳ２）では、骨材：アルミノ珪酸塩：アルカリシリカ溶液＝（１．８〜２．６）：（１．２〜０．４）：１．０、実験例３０〜３２の生成する工程（ステップＳ２）では、骨材：アルミノ珪酸塩：アルカリシリカ溶液＝（１．０〜１．７）：（１．３〜０．７）：１．０、実験例３５及び３６の生成する工程（ステップＳ２）では、（０．３〜０．５）：（１．３〜１．０）：１．０の質量割合の比で混合したので、圧縮強度が２４．０Ｎ／ｍｍ２以上であった。ＪＩＳ  Ａ  ５３７１に規定される、コンクリート製のインターロッキングブロックに求められる圧縮強度性能は、歩道使用において１７Ｎ／ｍｍ２以上であるので、実験例１６、１７、２３〜２５、３０〜３２、３５、３６のシリケートポリマー成形体の圧縮強度は、非常に高い強度を有していることがわかった。
【００７３】
また、本実施例において、骨材を準備する工程（ステップＳ１）と、骨材と、アルミノ珪酸塩と、アルカリシリカ溶液とを混合して、混合物を生成する工程（ステップＳ２）と、混合物を成形する工程（ステップＳ３）とを備え、生成する工程（ステップＳ２）では、アルカリシリカ溶液の質量割合の比を１．０としたときに、骨材とアルミノ珪酸塩との質量割合の比の合計が１．５以上４．０以下であり、かつアルミノ珪酸塩の質量割合の比が０．２以上１．３以下である混合した実験例１６〜１８、２３〜２６、３０〜３６のシリケートポリマー成形体は、一体化した成形体となり、２．９Ｎ／ｍｍ２以上の圧縮強度を有していた。また、本実施例において、アルカリシリカ溶液の質量割合の比を１．０としたときに、骨材とアルミノ珪酸塩との質量割合の比の合計が１．５以上４．０以下であり、かつアルミノ珪酸塩の質量割合の比が０．４以上１．３以下で混合した実験例１６、１７、２３〜２５、３０〜３２、３５及び３６のシリケートポリマー成形体は、２４．０Ｎ／ｍｍ２以上の圧縮強度を有していた。
【００７４】
また、実験例２４について、ＪＩＳ  Ａ  １１１６に基づいて、曲げ強度試験を行った結果、実験例２４のシリケートポリマー成形体は、１１．２Ｎ／ｍｍ２の曲げ強度を有していた。ＪＩＳ  Ａ  ５３７１に規定されるコンクリート製のインターロッキングブロックに求められる曲げ強度性能は、歩道使用において５Ｎ／ｍｍ２であるので、実験例２４のシリケートポリマー成形体の曲げ強度は、非常に高い強度を有していることがわかった。
【００７５】
また、実験例２４のシリケートポリマー成形体の５体の試験体のそれぞれの曲げ強度のバラツキ（最大値−最小値）は１．３Ｎ／ｍｍ２であり、バラツキが小さかった。このことから、安定して高い強度を有するシリケートポリマー成形体を実現できることがわかった。
【００７６】
ここで、本実施例では、骨材として、窯業系サイディング廃材を用いた。本発明者は、骨材として、窯業系サイディング廃材の代わりに、珪酸カルシウム板廃材、陶器片、瓦廃材、砂、砂利、及び粘土の少なくとも一種を用いても、同様の効果を有するという知見を得ている。また、本発明者は、骨材としての質量割合の比率が同じであれば、その一部を軽量骨材に置換しても、強度は低下するもの、シリケートポリマー成形体としての実現可能性については同様であるという知見を得ている。すなわち、軽量骨材と、軽量骨材よりも真密度の大きい他の骨材とからなる骨材を用いる場合にも、骨材：アルミノ珪酸塩（メタカオリン）：アルカリシリカ溶液（珪酸ナトリウム）＝（３．０〜３．８）：（１．０〜０．３）：１．０、（１．８〜２．８）：（１．２〜０．２）：１．０、（１．０〜２．２）：（１．３〜０．２）：１．０及び（０．３〜０．５）：（１．３〜１．０）：１．０のいずれかの質量割合の比で混合されることにより、シリケートポリマー成形体を成形できる。
【００７７】
＜実施例２＞
実施例２では、高い強度を維持しつつ、軽量化を図ることができる、軽量骨材の骨材に対する質量割合の比率を調べた。
【００７８】
（実験例３７）
実験例３７のシリケートポリマー成形体は、基本的には実験例３２と同様に製造したが、準備する工程（ステップＳ１）において、表２に示す軽量骨材を用いた点において異なっていた。
【００７９】
具体的には、準備する工程（ステップＳ１）において、表２に記載しているように、外郭を構成する被膜がガラス質で、被膜の内部に充填された内部層が空気層であり、粒径が２０μｍの軽量骨材（スリーエム  ジャパン社製の「グラスバブルズ  ｉＭ１６Ｋ」）を準備した。また、軽量骨材よりも真密度の大きい他の骨材として、窯業系サイディング廃材（真密度が２．１８ｇ／ｃｍ３、粒径が２０〜６４０μｍ、平均粒径が２６２μｍ）、キラ（真密度が２．５３ｇ／ｃｍ３、粒径が１０〜１８０μｍ、平均粒径が６６μｍ）、及びシャモット（真密度が２．２５ｇ／ｃｍ３、粒径が２０００〜７０００μｍ、平均粒径が３０００μｍ）を準備した。なお、キラは細かい珪砂であり、シャモットは鋳造鋳型の粉砕物である。
【００８０】
次いで、骨材（軽量骨材と他の骨材との合計）に対する軽量骨材の質量割合の比率、及び、軽量骨材と他の骨材との質量割合の比を、表３及び表４に記載のようにした。これにより、軽量骨材と他の骨材とからなる骨材を準備した。
【００８１】
次に、実験例３２と同様に、骨材とアルミノ珪酸塩とアルカリシリカ溶液とを混合して、混合物を生成し（ステップＳ２）、この混合物を成形した（ステップＳ３）。これにより、実験例３７のシリケートポリマー成形体を製造した。
【００８２】
（実験例３８）
実験例３８のシリケートポリマー成形体は、基本的には実験例３７と同様に製造したが、準備する工程（ステップＳ２）において、表２に記載の粒径の異なる軽量骨材（スリーエム  ジャパン社製の「グラスバブルズ  Ｋ３７」）を準備し、表３に記載の質量割合、すなわち表４に記載の質量割合の比で、軽量骨材と他の骨材とアルミノ珪酸塩とアルカリシリカ溶液とを混合した点において異なっていた。
【００８３】
（実験例３９）
実験例３９のシリケートポリマー成形体は、基本的には実験例３７と同様に製造したが、準備する工程（ステップＳ２）において、表２に記載のように被膜の材質及び粒径の異なる軽量骨材（松本油脂製薬社製の「マツモトクロスフェアー  Ｆ−３０Ｅ」）を準備し、表３に記載の質量割合、すなわち表４に記載の質量割合の比で、軽量骨材と他の骨材とアルミノ珪酸塩とアルカリシリカ溶液とを混合した点において異なっていた。
【００８４】
（実験例４０）
実験例４０のシリケートポリマー成形体は、基本的には実験例３９と同様に製造したが、準備する工程（ステップＳ２）において、表２に記載のように粒径が異なり、内部層がオイルである軽量骨材を作製し、表３に記載の質量割合、すなわち表４に記載の質量割合の比で、軽量骨材と他の骨材とアルミノ珪酸塩とアルカリシリカ溶液とを混合した点において異なっていた。
【００８５】
（比較例１）
比較例１のシリケートポリマー成形体は、基本的には実験例３７と同様に製造したが、骨材が軽量骨材を含まず他の骨材のみからなる点、及び、表３に記載の質量割合、すなわち表４に記載の質量割合の比で、他の骨材とアルミノ珪酸塩とアルカリシリカ溶液とを混合した点において異なっていた。
【００８６】
【表２】
0006594141.tif 000003
【００８７】
【表３】
0006594141.tif 000004
【００８８】
【表４】
0006594141.tif 000005
【００８９】
（評価方法）
実験例３７〜４０及び比較例１の製造方法にしたがって、それぞれ３体ずつシリケートポリマーの試験体を製造し、それぞれの試験体について、圧縮強度及び比重を測定した。圧縮強度は、実施例１と同様の圧縮強度試験を行った。比重を測定した。比重は、ＪＩＳ  Ｚ  ８８０７の液中ひょう量法に基づいて測定した。これらの結果を下記の表５に示す。
【００９０】
【表５】
0006594141.tif 000006
【００９１】
（評価結果）
骨材に対する軽量骨材の質量割合の比率を０．０６以上０．６以下とし、かつ、骨材：アルミノ珪酸塩：アルカリシリカ溶液＝（３．０〜３．８）：（１．０〜０．３）：１．０、（１．８〜２．８）：（１．２〜０．２）：１．０、（１．０〜２．２）：（１．３〜０．２）：１．０及び（０．３〜０．５）：（１．３〜１．０）：１．０のいずれかの質量割合の比で混合した実験例３７〜４０の製造方法によれば、シリケートポリマー成形体を製造することができた。
【００９２】
表５、図４及び図５に示すように、実験例３７〜４０は、比較例１に比べて圧縮強度は低下するものの、８Ｎ／ｍｍ２以上の圧縮強度を維持でき、かつ、比重を低減することができた。
【００９３】
特に、ガラス質の被膜を有する軽量骨材を用いた実験例３７及び３８は、実験例３９及び４０と同様の比重であるものの、強度を向上できた。これは、シリケートポリマーは珪素骨格であるため、無機質の材料と相性がよいことに起因していると考えられる。
【００９４】
また、軽量骨材の粒径が２０μｍ以上４５μｍ以下の実験例３７及び３８は、アルミノ珪酸塩とアルカリシリカ溶液とで形成されるポリマーの軽量骨材中の充填バランスが良くなり、骨材自体の耐圧強度も高くなり、シリケートポリマー成形体の強度を向上できることもわかった。
【００９５】
なお、実験例３７及び３８のシリケートポリマー成形体は、２４．５Ｎ／ｍｍ２以上の圧縮強度と、１．４以下の比重とを有している。一般建築に用いられるコンクリートの圧縮強度が２１Ｎ／ｍｍ２であるので、実験例３７及び３８のシリケートポリマー成形体は、一般建築に用いられるコンクリートと同等以上の強度を発揮できた。また、この圧縮強度を有するコンクリートの比重は、２．３であるので、実験例３７及び３８のシリケートポリマーは、コンクリートに比べて約４０％の軽量化ができた。
【００９６】
以上より、骨材に対する軽量骨材の質量割合の比率を０．０６以上０．６以下にすることによって、高い強度を維持しつつ、軽量化を図ることができるシリケートポリマーを製造できることが確認できた。
【００９７】
今回開示された実施の形態及び実施例はすべての点で例示であって制限的なものではないと考えられるべきである。本発明の範囲は上記した実施の形態及び実施例ではなくて特許請求の範囲によって示され、特許請求の範囲と均等の意味及び範囲内でのすべての変更が含まれることが意図される。
【図１】
0006594141.tif 000007
【図２】
0006594141.tif 000008
【図３】
0006594141.tif 000009
【図４】
0006594141.tif 000010
【図５】
0006594141.tif 000011